(57)【要約】      （修正有）【課題】古紙パルプスラリー中に含まれる炭酸カルシウムがｐＨ調整のために添加した酸と反応し分解するという酸性抄造における問題を解消し、抄紙時の製紙用ワイヤーの摩耗について、解決すること。【解決手段】古紙脱墨パルプを主成分とし、必要に応じて機械パルプ及び／又は化学パルプを添加したパルプスラリーをｐＨ調整剤によって、抄紙系のｐＨをｐＨ６〜９の範囲になるように調整して抄紙する新聞用紙であって、填料として古紙由来の炭酸カルシウムと共に、新たに炭酸カルシウムを除くホワイトカーボン、二酸化チタン或いはカオリン等の填料の少なくとも一種を添加して、紙の灰分を８〜１５重量％に調整し、サイズ剤と凝集剤を適宜添加して抄紙した坪量が４０〜４６ｇ／ｍ２、白色度が５５〜６０％、不透明度が９５〜９７％、の新聞用紙が得られる。【選択図】なし【特許請求の範囲】
【請求項１】
古紙脱墨パルプを主成分とし、必要に応じて機械パルプ及び／又は化学パルプを添加したパルプスラリーをｐＨ調整剤によって、抄紙系のｐＨをｐＨ６〜９の範囲になるように調整して抄紙する新聞用紙であって、填料として古紙由来の炭酸カルシウムと共に、新たに炭酸カルシウムを除くホワイトカーボン、二酸化チタン或いはカオリン等の填料の少なくとも一種を添加して、灰分を８〜１５重量％に調整し、サイズ剤と凝集剤を適宜添加して抄紙した坪量が４０〜４６ｇ／ｍ２、白色度が５５〜６０％、不透明度が９５〜９７％、の新聞用紙。
【請求項２】
古紙由来の炭酸カルシウムを３〜１０重量％含有することを特徴とする請求項１記載の新聞用紙。
【請求項３】
古紙脱墨パルプを主成分とし、必要に応じて機械パルプ及び／又は化学パルプを添加したパルプスラリーをｐＨ調整剤によって、抄紙系のｐＨをｐＨ６〜９の範囲になるように調整して抄紙する新聞用紙の製造方法であって、填料として古紙由来の炭酸カルシウムと共に、新たに炭酸カルシウムを除くホワイトカーボン、二酸化チタン或いはカオリン等の填料の少なくとも一種を添加して、紙の灰分が８〜１５重量％になるように調整し、サイズ剤と凝集剤を適宜添加して抄紙することを特徴とする新聞用紙の製造方法。
【発明の詳細な説明】
【発明の詳細な説明】
【技術分野】
【０００１】  本発明は、新聞用紙及びその製造方法、就中、古紙脱墨パルプをパルプの主原料とすると共に、古紙パルプスラリーに含まれている炭酸カルシウム等の填料をそのまま填料として利用する新聞用紙及びその製造方法に関するものである。
【背景技術】
【０００２】  従前より、新聞用紙は表裏両面に印刷される関係上、不透明性等の高い光学特性が要求されていたが、近年、新聞用紙の軽量化、カラー印刷化が進み、更に印刷のオフセット印刷化、高速印刷化の急進と相俟って、新聞用紙に要求される光学特性や印刷適性並びに印刷作業性等の品質要求は益々厳しくなってきている。【０００３】  一方、環境保護や省資源、省エネルギーの観点から、古紙の再生利用が叫ばれており、新聞用紙についても古紙脱墨パルプの高配合率化が進んでいる。
ところが、古紙脱墨パルプの高配合率化が進むと古紙由来の填料等が古紙パルプスラリー中に混入する。【０００４】  この古紙パルプスラリー中に混入する填料は古紙に含まれていたあらゆる填料が含まれることになるが、一般的に古紙に含まれる填料は中性抄造された古紙の方が酸性抄造された古紙よりも多い。しかも、従来から出版・印刷用紙等の多くは中性抄造されており、近年の新聞用紙の中性抄造化の流れと相俟って古紙を再生する場合、中性古紙に多く含まれている炭酸カルシウム等の填料が古紙パルプスラリー中に多量に含まれることになる。【０００５】  ところが、新聞用紙の場合、一部に中性抄造化の流れがあるとは言え、現在多くは酸性領域で抄造されており、硫酸バンドや硫酸等のｐＨ調整剤で酸性領域になるようにｐＨ調整しており、古紙パルプスラリー中に含まれる中性填料である炭酸カルシウムは添加したｐＨ調整剤に含まれる酸と反応して分解し、ｐＨ調整剤を多量に消費したり、硫酸カルシウムを生成してスケール化して抄紙系内に堆積する問題を引き起こしている。【０００６】  このため、既に、新聞用紙においても、中性乃至アルカリ性領域で抄造し、抄造した紙支持体の表面にサイズ剤を塗布した中性新聞用紙。（特許文献１）やｐＨ調整剤で抄紙系を擬似中性域に調整して抄紙する擬似中性新聞用紙。（特許文献２）等が提案されている。
【特許文献１】特許第２８８９１５９号公報
【特許文献２】特開２００４−２５６９４８号公報
【発明の開示】
【発明が解決しようとする課題】
【０００７】  しかしながら、新聞用紙を、中性乃至アルカリ性領域で抄造する特許文献１に記載の発明においては、中性領域で抄造されるため、古紙パルプスラリー中に含まれる炭酸カルシウムがｐＨ調整のために添加した酸と反応し分解するという酸性抄造における問題は解消できるものの、光学特性等の改善のために、他の填料に比べ硬度が高い炭酸カルシウムを新たに添加しており、抄紙時の製紙用ワイヤーの摩耗について、未だ十分なものではなかった。
また、特許文献２に記載の擬似中性新聞用紙は、ｐＨを擬似中性域まで下げて中性填料たる炭酸カルシウムおよび酸性サイズ剤の使用を可能にしたものであり、新たに炭酸カルシウムを添加する点では前者と同じであり、抄紙時の製紙用ワイヤーの摩耗等については解決策を示していない。
【課題を解決するための手段】
【０００８】  本発明によれば、古紙脱墨パルプを主成分とし、必要に応じて機械パルプ及び／又は化学パルプを添加したパルプスラリーをｐＨ調整剤によって、抄紙系のｐＨをｐＨ６〜９の範囲になるように調整して抄紙する新聞用紙であって、填料として古紙由来の炭酸カルシウムと共に、新たに炭酸カルシウムを除くホワイトカーボン、二酸化チタン或いはカオリン等の填料の少なくとも一種を添加して、紙の灰分を８〜１５重量％に調整し、サイズ剤と凝集剤を適宜添加して抄紙した坪量が４０〜４６ｇ／ｍ２、白色度が５５〜６０％、不透明度が９５〜９７％、の新聞用紙が得られる。
また、本発明によれば、古紙脱墨パルプを主成分とし、必要に応じて機械パルプ及び／又は化学パルプを添加したパルプスラリーをｐＨ調整剤によって、抄紙系のｐＨをｐＨ６〜９の範囲になるように調整して抄紙する新聞用紙の製造方法であって、填料として古紙由来の炭酸カルシウムと共に、新たに炭酸カルシウムを除くホワイトカーボン、二酸化チタン或いはカオリン等の填料の少なくとも一種を添加して、紙の灰分が８〜１５重量％になるように調整し、サイズ剤と凝集剤を適宜添加して抄紙することを特徴とする新聞用紙の製造方法が得られる。
【発明の効果】
【０００９】  本発明によれば、抄紙系のｐＨを６〜９としているので、古紙パルプに含まれる炭酸カルシウムが分解することなく紙にとどめることができ、資源の有効利用を図ることができる。
しかも、炭酸カルシウムは新たに添加しないので、填料としての硬度が高い炭酸カルシウムの量を比較的少なく押さえることが出来るので、ワイヤー摩耗のトラブルを起こすことがない等の効果を有する。
【発明を実施するための最良の形態】
【００１０】  以下、本発明の実施の形態を説明する。
本発明にかかる新聞用紙は、原料パルプの主成分として、古紙脱墨パルプ（ＤＩＰ）を使用する。
古紙脱墨パルプ（ＤＩＰ）は、通常、新聞古紙や雑誌古紙を離解工程で離解した後、除塵工程で除塵し、脱墨工程で脱墨剤を添加し、フローテーターによってインクを浮遊分離して除去する。そして、精選工程で精選した後、漂白工程で漂白剤やアルカリ性薬品或いは脱墨剤等を添加して漂白とアルカリソーキングを行なう。
また、古紙脱墨パルプ（ＤＩＰ）併せて使用する機械パルプ及び／又は化学パルプは、例えば、ストーングラウンドパルプ（ＳＧＰ）、加圧ストーングランドパルプ（ＰＧＰ）、リファイナーグランドパルプ（ＲＧＰ）、サーモメカニカルパルプ（ＴＭＰ）、ケミサーモメカニカルパルプ（ＣＴＭＰ）等の機械パルプや針葉樹クラフトパルプ（ＮＫＰ）、広葉樹クラフトパルプ（ＬＫＰ）等の化学パルプから適宜選択して使用することができる。【００１１】  本発明では、原料パルプに対し、填料として古紙由来の炭酸カルシウムと共に、新たに炭酸カルシウムを除くホワイトカーボン、二酸化チタン或いはカオリン等の填料の少なくとも一種を添加する。この際、紙の灰分が８〜１５重量％になるように調整し、サイズ剤と凝集剤を適宜添加して抄紙することにより、新聞用紙に必要な白色度、不透明度、用紙としての物理的強度は満足できるものとする。
更に、原料パルプに炭酸カルシウムを含むので、中性抄紙におけるｐＨ緩衝効果を得ることができ、安定したｐＨで抄紙することができる。また、使用する炭酸カルシウムは古紙由来の炭酸カルシウムのみであり、新たに炭酸カルシウムでは添加しないので、硬度が高い炭酸カルシウムの量は少なく抄紙する際に製紙用ワイヤーの摩耗の懸念がない。【００１２】  本発明では古紙由来の炭酸カルシウムが３〜１０重量％となるようにする。炭酸カルシウムが３重量％未満では、中性抄紙におけるｐＨ緩衝の効果が得られず、ｐＨの変動により抄紙性が不安定になる。また、古紙由来の炭酸カルシウムが１０重量％を超えると新聞用紙の物理的強度が不足したり、抄紙する際に製紙用ワイヤーの摩耗の懸念が生ずる等の不具合を回避するためである。【００１３】  古紙由来の炭酸カルシウムが３〜１０重量％となるように調整する方法としては、以下に示すように１）使用する古紙を選定する。２）古紙製造工程における灰分歩留まり向上させる。等の方法が考えられる。
１）古紙パルプには種々の古紙を使用することができるが、例えば、新聞古紙、雑誌古紙、色上古紙、ケント古紙、模造古紙などが使用できる。（財団法人古紙再生促進センター「古紙の統計分類と主要銘柄」による分類）一般的に、塗工紙を多く含む古紙は灰分が高くなるので、灰分は多い順に、（色上古紙＝ケント古紙）＞雑誌古紙＞模造古紙＞新聞古紙  となり、炭酸カルシウムの含有量もこの順となっている。よって、含有する炭酸カルシウム分の高い古紙を選定することにより、古紙パルプに含まれる炭酸カルシウムの含有量をコントロールすることができる。
２）従来の一般的な古紙パルプの製造方法では、古紙原料中の灰分に関係なく、離解、除塵、脱墨、漂白、洗浄の各工程を組み合わせて古紙パルプが製造されており、古紙パルプの灰分は洗浄工程で除去し、低灰分の古紙パルプを製造するのが主流であったが、本発明では、所定の灰分の古紙パルプを得るために、特定の界面活性剤を脱墨工程前に添加して古紙パルプ中の灰分を留めおく方法や古紙パルプの完成原料に凝集剤を添加して灰分量を調整する方法、或いは、これらを組み合わせて行うこともできる。【００１４】  本発明で使用するサイズ剤としては、ロジン系サイズ剤、アルキルケテンダイマー、アルケニル無水琥珀酸などのサイズ剤が使用できる。また、凝集剤としては、硫酸バンド、カチオン澱粉、ポリアクリルアミド系凝集剤などを使用する。
その他、必要に応じ、乾燥紙力増強剤、湿潤紙力増強剤、スライムコントロール剤、ピッチコントロール剤、消泡剤、染料等の添加剤も使用する。【００１５】  更に、表面サイズ剤を塗布してもよい。表面サイズ剤としては、酸化澱粉、ポリアクリルアミド、ポリビニルアルコール、スチレンマレイン酸系共重合体、スチレンアクリル酸系共重合体などの樹脂が使用できる。表面サイズ剤を塗布するための塗布装置としては、特に限定されないが、ツーロールサイズプレス、ブレードメタリングサイズプレス、ロッドメタリングサイズプレス、ゲートロールコーターなどのロールコーターや、ブレードコーター、ロッドコーター、バーコーター、エアーナイフコーター、カーテンコーター、スプレーコーターなどの装置が使用される。【００１６】  本発明の新聞用紙の製造に際しては、表面サイズ剤の塗布後に、カレンダー装置により平滑化処理するのが望ましい。かかるカレンダー装置としては、スーパーカレンダー、ソフトカレンダー、グロスカレンダー、シューカレンダーなどの一般に使用されているカレンダー装置が使用できる。
【発明を実施するための最良の形態】
【００１７】  以下、実施例及び比較例により、本発明を具体的に説明する。なお、％は特に断りのない限り、重量％を表す。
（実施例１）
新聞古紙８０重量部、雑誌古紙２０重量部からなる古紙から、離解、除塵、漂白、脱墨、洗浄工程を経て灰分１１．７重量％の古紙脱墨パルプを製造した。この古紙脱墨パルプ９０重量部とＴＭＰ１０重量部をパルプ原料として使用し、中性ロジンサイズ剤を０．５重量部添加し、硫酸バンドでｐＨを７．５に調整し、ホワイトカーボン１．０重量部を添加して、紙の灰分を５．６重量％に設定し、ゲートロールコーターで酸化澱粉を塗布量０．８ｇ／ｍ２（両面合計）で塗布して坪量４３．０ｇ／ｍ２の新聞用紙を製造した。【００１８】（実施例２）
実施例２は、新聞古紙６０重量部、雑誌古紙４０重量部からなる古紙から、灰分１５．１重量％の古紙脱墨パルプを製造した。この古紙脱墨パルプ８０重量部とＴＭＰ２０重量部をパルプ原料として使用し、中性ロジンサイズ剤を０．５重量部添加し、硫酸バンドでｐＨを７．０に調整し、ホワイトカーボン２．０重量部を添加して、紙の灰分を５．６重量％に設定し、ゲートロールコーターで酸化澱粉を塗布量０．８ｇ／ｍ２（両面合計）で塗布して新聞用紙を製造した。【００１９】  （実施例３）
実施例３は、新聞古紙４０重量部、雑誌古紙２０重量部、色上古紙４０重量部からなる古紙から、灰分１８．２重量％の古紙脱墨パルプを製造した。この古紙脱墨パルプ７０重量部とＴＭＰ３０重量部をパルプ原料として使用し、中性ロジンサイズ剤を０．５重量部添加し、硫酸バンドでｐＨを８．５に調整し、カオリン５．０重量部を添加して、紙の灰分を１２．４重量％に設定し、ゲートロールコーターで酸化澱粉を塗布量０．８ｇ／ｍ２（両面合計）で塗布して新聞用紙を製造した。【００２０】  （比較例１）
新聞古紙１００重量部からなる古紙から、離解、除塵、漂白、脱墨、洗浄工程を経て灰分５．２重量％の古紙脱墨パルプを製造した。この古紙脱墨パルプ９０重量部とＴＭＰ１０重量部をパルプ原料として使用し、中性ロジンサイズ剤を０．５重量部添加し、硫酸バンドでｐＨを８．０に調整し、ホワイトカーボン１．０重量部を添加して、紙の灰分を３．９重量％に設定し、ゲートロールコーターで酸化澱粉を塗布量０．８ｇ／ｍ２（両面合計）で塗布して新聞用紙を製造した。【００２１】  （比較例２）
新聞古紙７５重量部、雑誌古紙２５重量部からなる古紙から、灰分１１．１重量％の古紙脱墨パルプを製造した。この古紙脱墨パルプ６０重量部とＴＭＰ４０重量部をパルプ原料として使用し、酸性ロジンサイズ剤を０．５重量部添加し、硫酸バンドでｐＨを５．０に調整し、カオリン２．０重量部を添加して、紙の灰分を４．７重量％に設定し、ゲートロールコーターで酸化澱粉を塗布量０．８ｇ／ｍ２（両面合計）で塗布して新聞用紙を製造した。【００２２】  （比較例３）
比較例２と同じ古紙を用いて、離解、除塵工程後に灰分除去工程を追加し、灰分５．５重量％の古紙脱墨パルプを製造した。この古紙脱墨パルプ８０重量部とＴＭＰ２０重量部をパルプ原料として使用し、酸性ロジンサイズ剤を０．５重量部添加し、硫酸バンドでｐＨを４．５に調整し、ホワイトカーボン１．５重量部を添加して、紙の灰分を３．２重量％に設定し、ゲートロールコーターで酸化澱粉を塗布量０．８ｇ／ｍ２（両面合計）で塗布して新聞用紙を製造した。【００２３】  表１は実施例１〜３及び比較例１〜３の新聞用紙の特性を示すものである。なお、試験方法は次のとおりである。
灰分：ＪＩＳＰ８２５１「紙、板紙及びパルプ−灰分試験方法−５２５℃燃焼法」
炭酸カルシウム含有量：炭酸カルシウムは６００℃以上の燃焼温度で分解しＣＯ２が揮発するので、ＪＩＳＰ８２５１「紙、板紙及びパルプ−灰分試験方法−５２５℃燃焼法」とＪＩＳＰ８２５１「紙、板紙及びパルプ−灰分試験方法−９００℃燃焼法」に準じて、各燃焼温度での灰分を求め、次式により炭酸カルシウム含有量を算出した。
炭酸カルシウム含有量＝｛灰分（５２５℃）−灰分（９００℃）｝×（１００／４４）
※ＣａＣＯ３とＣＯ２との分子量の比率：１００／４４
白色度：ＪＩＳＰ８１４８「紙、板紙及びパルプ−ＩＳＯ白色度（拡散青色光反射率）の測定方法」
不透明度：ＪＩＳＰ８１４９「紙及び板紙−不透明度試験方法（紙の裏当て）−拡散照明法」
【表１】
2008038325.tif 000002